(57)【特許請求の範囲】
【請求項１】
相互接続構造体を形成する方法であって、
４．０又はそれより低い誘電率を有する誘電体材料及び当該誘電体材料の頂上面に直隣接的に配置されたパターン形成されたハードマスク内に少なくとも１つの開口部を形成するステップであって、前記開口部は前記ハードマスク内を縦に貫通して前記誘電体材料に達する、前記形成するステップと、
前記開口部それぞれの側壁及び底壁上、及び、前記パターン形成されたハードマスクの曝露された表面上に、連続した拡散障壁を形成するステップと、
前記拡散障壁を形成された前記開口部のうちの少なくとも１つの開口部を導電性材料で部分的に充填するステップであって、前記部分的に充填された導電性材料の頂上面は、前記誘電体材料と前記ハードマスクとが直隣接する前記誘電体材料の頂上面よりも下に配置される、前記充填するステップと、
前記開口部内に部分的に充填された前記導電性材料の前記頂上面上に直隣接的に、且つ前記導電性材料で覆われていない前記拡散障壁上に直隣接的に、平坦化停止層を形成するステップであって、前記平坦化停止層は、拡散障壁特性を有する絶縁材料又は金属材料を含む、前記形成するステップと、
前記パターン形成されたハードマスク及び当該ハードマスク上の拡散障壁が全て除去されるように平坦化プロセスを実施するステップであって、当該平坦化プロセスによって、前記平坦化停止層の頂上面は前記誘電体材料の頂上面と同一平面にあり、前記開口部内にＵ字形状の拡散障壁が形成され、当該Ｕ字形状の拡散障壁は、前記部分的に充填された導電性材料と、当該部分的に充填された導電性材料の頂上面に直隣接的に配置された前記平坦化停止層の一部とで完全に充填されている、前記実施するステップと
を含む、前記方法。
【請求項２】
前記平坦化プロセスの後に、前記平坦化された構造体の露出面上に誘電体キャップ層を形成するステップをさらに含む、請求項１に記載の方法。
【請求項３】
前記誘電体キャップ層は、ＳｉＣ、Ｓｉ４ＮＨ３、ＳｉＯ２、炭素ドープ酸化物、並びに、窒素及び水素ドープ炭化シリコンＳｉＣ（Ｎ，Ｈ）のうちの１つを含む、請求項２に記載の方法。
【請求項４】
前記誘電体キャップ層は、化学気相堆積、プラズマ強化化学気相堆積、原子層堆積、又は物理気相堆積によって形成される、請求項２又は３に記載の方法。
【請求項５】
前記拡散障壁は、Ｔａ、ＴａＮ、Ｔｉ、ＴｉＮ、Ｒｕ、ＲｕＮ、ＲｕＴａ、ＲｕＴａＮ、Ｗ、又はＷＮを含み、前記拡散障壁は前記導電性材料と同じ金属材料でない、請求項１〜４のいずれか一項に記載の方法。
【請求項６】
前記拡散障壁は、Ｔａ、ＴａＮ、Ｔｉ、ＴｉＮ、Ｒｕ、ＲｕＮ、ＲｕＴａ、ＲｕＴａＮ、又はＷＮを含む、請求項１〜４のいずれか一項に記載の方法。
【請求項７】
前記拡散障壁と前記導電性材料との間にめっきシード層を形成するステップであって、前記めっきシード層は、Ｃｕ、Ｃｕ合金、Ｉｒ、Ｉｒ合金、Ｒｕ、又はＲｕ合金を含む、前記形成するステップをさらに含む、請求項１〜６のいずれか一項に記載の方法。
【請求項８】
前記導電性材料は、純粋形態又は合金化形態のＣｕ、Ｗ、又はＡｌを含み、前記導電性材料は前記拡散障壁と同じ金属材料でない、請求項１〜７のいずれか一項に記載の方法。
【請求項９】
前記導電性材料は、純粋形態又は合金化形態のＣｕ、又はＡｌを含む、請求項１〜７のいずれか一項に記載の方法。
【請求項１０】
前記開口部は、
前記誘電体材料を完全に通って延びることができる、又は、
前記誘電体材料自体の内部で停止する、
請求項１〜９のいずれか一項に記載の方法。
【請求項１１】
前記少なくとも１つの開口部が複数の開口部であり、当該複数の開口部が異なる深さの開口部を形成する、請求項１〜１０のいずれか一項に記載の方法。
【請求項１２】
前記開口部が、ビア開口部又はライン開口部である、請求項１〜１１のいずれか一項に記載の方法。
【請求項１３】
前記ハードマスクが、二酸化シリコン又は窒化シリコンである、請求項１〜１２のいずれか一項に記載の方法。
【請求項１４】
前記平坦化停止層が前記絶縁材料であり、当該絶縁材料が、炭化シリコン、窒化シリコン、及び、窒素及び水素ドープ炭化シリコンから選択される群から選択される、請求項１〜１３のいずれか一項に記載の方法。
【請求項１５】
前記平坦化停止層が前記金属材料であり、当該金属材料が、純粋形態、合金化形態、又は窒化形態のＴａ、Ｒｕ、Ｉｒ、Ｗ、Ｃｏ、Ｔｉ及びＲｈから選択される金属材料のうちの１つを含む、請求項１〜１４のいずれか一項に記載の方法。
【請求項１６】
前記誘電体材料は、ＳｉＯ２、シルセスキオキサン、Ｓｉ、Ｃ、Ｏ及びＨ原子を含むＣドープ酸化物、並びに熱硬化性ポリアリーレンエーテルのうちの１つを含む、請求項１〜１５のいずれか一項に記載の方法。
【請求項１７】
前記誘電体材料が、２．８又はそれよりも低い誘電率を有する、請求項１〜１６のいずれか一項に記載の方法。
【発明の詳細な説明】
【技術分野】
【０００１】
本発明は、半導体構造体及びその製造方法に関する。より特定的には、本発明は、高い漏れ抵抗を有し、かつ、金属残留物（例えば、欠陥）が相互接続誘電体の上面に存在しない、半導体相互接続構造体及びその製造方法に関する。相互接続誘電体の上面における金属残留物（例えば、欠陥）の形成を回避しながら、相互接続構造体内の漏れ抵抗が改善される。
【背景技術】
【０００２】
一般に、半導体デバイスは、半導体基板上に製造された集積回路（ＩＣ）を形成する複数の回路を含む。信号経路の複雑なネットワークが、通常、基板の表面上に分布する回路素子を接続するために経路設定される。デバイス全体にわたるこれらの信号の効率的な経路設定は、例えば、シングル又はデュアル・ダマシン配線構造体のようなマルチレベル又は多層方式の形成を必要とする。Ｃｕベースの相互接続の方が、アルミニウム、すなわちＡｌベースの相互接続部と比べて、複雑な半導体チップ上の多数のトランジスタ間により高速の信号伝送をもたらすので、配線構造体は、典型的には、銅すなわちＣｕ又はＣｕ合金を含む。
【０００３】
典型的な相互接続構造体内において、金属ビアは、半導体基板に対して垂直に延び、金属ラインは、半導体基板に対して平行に延びる。現在のＩＣ製品のチップにおいては、４．０より低い誘電率を有する誘電体材料内に金属ライン及び金属ビア（例えば、導電性構造部）を埋め込むことによって、さらなる信号速度の向上及び隣接した金属ラインおける（「クロストーク」として知られる）信号の低減が達成されている。
【０００４】
現在の半導体相互接続構造体において、時間依存絶縁破壊（time-dependent-dielectric-breakdown、ＴＤＤＢ）は、Ｃｕベースの金属（メタラジ、metallurgy）及び低ｋ誘電体材料を含む将来の相互接続構造体に対する主要な信頼性の問題の１つとして識別されている。「ＴＤＤＢ」とは、時間の経過と共に、相互接続構造体の誘電体材料が故障し始めることを意味する。内因性手段によって、又は、相互接続構造体を準備する過程において相互接続誘電体材料の表面上に形成される欠陥によって、誘電体材料の故障が引き起こされることがある。
【０００５】
相互接続誘電体表面に沿った金属イオン、特にＣｕイオンの漏れは、ＴＤＤＢに起因する主要な内因性故障メカニズムとして識別されている。図１は、この内因性漏れ現象を示す従来技術の相互接続構造体１０である。具体的には、従来技術の相互接続構造体は、Ｃｕ構造部１４が内部に埋め込まれた誘電体材料１２を含む。Ｃｕ構造部１４は、典型的には、拡散障壁１６によって誘電体材料１２から分離される。誘電体キャップ層１８は、誘電体材料１２、拡散障壁１６及びＣｕ構造部１４の表面上に存在する。図１において、矢印は、示されるように相互接続構造体の上面に沿って生じる、導電性構造部１４からのＣｕイオンの漏れ（拡散）を示す。時間の経過と共に、このＣｕイオンの漏れは、ＴＤＤＢ、及び、相互接続構造体内のデバイスの故障ももたらす。
【０００６】
図２に示されるＴＤＤＢの別の原因となるものは、欠陥に関連している。具体的には、図２は、Ｃｕ残留物（例えば、欠陥）２０が、誘電体材料１２の上面と誘電体キャップ層１８との間の界面に存在する、図１に示されるような構成要素を含む、別の従来技術の相互接続構造体１０´である。Ｃｕ残留物２０は、Ｃｕ構造部１４の形成（すなわち、誘電体材料１２内に形成される開口部へのＣｕの堆積及び平坦化）の際に形成される。平坦化の後、Ｃｕ残留物は、誘電体材料の表面に欠陥をもたらすものであり、時間依存絶縁破壊（ＴＤＤＢ）故障の根本的原因の１つである。
【０００７】
上述の従来技術の相互接続構造体に関してＣｕについて具体的に言及されているが、上記の漏れ及び欠陥の問題は、例えば、Ａｌ及びＷのような他のタイプの導電性金属によって生じる（異なる速度及び範囲ではあるが）ことが留意される。
【発明の概要】
【発明が解決しようとする課題】
【０００８】
図１に示される漏れの問題及び図２に示される残留物の問題に鑑みて、金属の漏れ、特定的にはＣｕイオンの拡散、並びに、金属残留物、特定的にはＣｕ残留物の両方を相互接続構造体から減少させる又は完全に排除することができる相互接続構造体を提供する必要性が引き続き存在する。
【課題を解決するための手段】
【０００９】
本発明は、高い漏れ抵抗を有し、かつ、金属残留物が相互接続構造体の特定の相互接続レベルの誘電体上面に存在しない、相互接続構造体を提供する。従って、本発明の相互接続構造体は、従来技術の相互接続構造体と比べて、改善された時間依存絶縁破壊（ＴＤＤＢ）を示す。
【００１０】
本発明の相互接続構造体において、導電性構造部（すなわち、導電性材料）は、誘電体材料の上面と同一平面にはなく、代わりに導電性材料が誘電体材料の上面より下に陥凹する。誘電体材料の上面より下に陥凹することに加えて、本発明の相互接続構造体の導電性材料は、あらゆる面（すなわち、側壁面、上面及び底面）が拡散障壁材料で囲まれる。陥凹した導電性材料の側壁面及び底面は、Ｕ字形状の拡散障壁でライニングされる（内側が覆われる）。陥凹した導電性材料の上面は、絶縁又は金属層でライニングされる。導電性材料の上面をライニングする絶縁又は金属層の縁部は、Ｕ字形状拡散障壁、又は、もしある場合は随意的なめっきシード層の上部側壁面と接触している。陥凹した導電性材料の上面をライニングする絶縁又は金属層は、共に拡散障壁特性を有する。陥凹した導電性材料が拡散障壁材料で完全に囲まれるので、誘電体材料の表面における金属イオンの漏れは、完全ではないにしても実質的に除去される。
【００１１】
従来技術の相互接続構造体とは異なり、本発明の相互接続構造体においては、陥凹した導電性材料の上面上に配置された障壁材料は、開口部が陥凹した導電性材料を含むように配置される。従来技術の相互接続構造体において、導電性構造部（すなわち、導電性材料）の上に形成されるいずれの障壁層も、本発明の相互接続構造体の場合のように、導電性材料を含む開口部内ではなく、開口部の上に、例えば開口部にわたって存在する。
【００１２】
本発明の相互接続構造体においては、陥凹した導電性材料と誘電体材料との間に直接的接触がなく、誘電体材料の表面上に延びる導電性材料の平坦化が用いられないため、従来技術の相互接続構造体の場合のように、相互接続誘電体材料の上面に導電性残留物が形成されないことがさらに留意される。上述の構造部は、誘電体表面上の導電性金属残留物（例えば、欠陥）を実質的に減少させる又はさらに排除するという大きな利点を有する。従って、本発明は、大量に製造できる、信頼性が高く技術的に拡張可能な相互接続構造体を提供する。
【００１３】
概して言えば、本発明の相互接続構造体は、
約４．０又はそれより低い誘電率を有する誘電体材料と、
誘電体材料内に埋め込まれた、側壁面、底面及び上面を有する導電性材料であって、導電性材料の上面は誘電体材料の上面より下に配置される、導電性材料と、
導電性材料の側壁面及び底面上に配置された少なくともＵ字形状の拡散障壁と、
導電性材料の上面上に配置され、かつ、少なくともＵ字形状の障壁の上部側壁面と接触している縁部を有する、拡散障壁特性を有する絶縁又は金属層と、
を含む。
【００１４】
本発明の相互接続構造体の幾つかの実施形態においては、誘電体キャップ層も存在し、誘電体キャップ層は、誘電体材料の上面、及び、拡散障壁特性を有する絶縁又は金属層の上面上に配置される。このような実施形態において、誘電体キャップ層は、ＳｉＣ、Ｓｉ４ＮＨ３、ＳｉＯ２、炭素ドープ酸化物、並びに窒素及び水素ドープ炭化シリコンＳｉＣ（Ｎ，Ｈ）のうちの１つを含むことができる。
【００１５】
本発明の相互接続構造体のさらなる実施形態において、多孔質又は非多孔質とすることができる誘電体材料は、ＳｉＯ２、シルセスキオキサン、Ｓｉ、Ｃ、Ｏ及びＨ原子を含むＣドープ酸化物、並びに熱硬化性ポリアリーレンエーテルのうちの１つを含むことができる。
【００１６】
本発明のさらなる実施形態において、本発明の相互接続構造体内のＵ字形状の拡散障壁は、Ｔａ、ＴａＮ、Ｔｉ、ＴｉＮ、Ｒｕ、ＲｕＮ、ＲｕＴａ、ＲｕＴａＮ、Ｗ、又はＷＮを含むことができる。
【００１７】
本発明の相互接続構造体の別の実施形態において、Ｕ字形状のめっきシード層も存在し、Ｕ字形状のめっきシード層は、少なくとも１つの導電性材料とＵ字形状の拡散障壁との間に配置される。この場合、絶縁又は金属層の縁部が、Ｕ字形状のめっきシード層の上部側壁面と直接接触する。導電性材料がめっきプロセスによって形成されるときに、Ｕ字形状のめっきシード層が使用される。存在する場合には、Ｕ字形状のめっきシード層は、Ｃｕ、Ｃｕ合金、Ｉｒ、Ｉｒ合金、Ｒｕ、又はＲｕ合金を含むことができる。
【００１８】
本発明の相互接続構造体のさらに別の実施形態において、少なくとも１つの導電性材料は、純粋形態又は合金化形態のＣｕ、Ｗ、又はＡｌを含むことができる。
【００１９】
本発明の好ましい実施形態において、
約４．０又はそれより低い誘電率を有する誘電体材料と、
誘電体材料内に埋め込まれた、側壁面、底面及び上面を有する銅含有導電性材料であって、銅含有導電性材料の上面は誘電体材料の上面より下に配置される、銅含有導電性材料と、
銅含有導電性材料の側壁面及び底面上に配置された少なくともＵ字形状の拡散障壁と、
導電性材料の上面上に配置され、かつ、少なくともＵ字形状の障壁の少なくとも上部側壁面と接触する縁部をもつ、拡散障壁特性を有する絶縁又は金属層と、
を含む相互接続構造体が提供される。
【００２０】
本発明の好ましい相互接続構造体の幾つかの実施形態においては、誘電体キャップ層も存在し、誘電体キャップ層は、誘電体材料の上面、及び、拡散障壁特性を有する絶縁又は金属層の上面上に配置される。このような実施形態において、誘電体キャップ層は、ＳｉＣ、Ｓｉ４ＮＨ３、ＳｉＯ２、炭素ドープ酸化物、並びに窒素及び水素ドープ炭化シリコンＳｉＣ（Ｎ，Ｈ）のうちの１つを含むことができる。
【００２１】
好ましい相互接続構造体のさらなる実施形態において、誘電体材料は、多孔質としても又は非多孔質としてもよいが、ＳｉＯ２、シルセスキオキサン、Ｓｉ、Ｃ、Ｏ及びＨの原子を含むＣドープ酸化物、並びに熱硬化性ポリアリーレンエーテルのうちの１つを含むことができる。
【００２２】
好ましい相互接続構造体のさらなる実施形態において、本発明の相互接続構造体内のＵ字形状の拡散障壁は、Ｔａ、ＴａＮ、Ｔｉ、ＴｉＮ、Ｒｕ、ＲｕＮ、ＲｕＴａ、ＲｕＴａＮ、Ｗ、又はＷＮを含むことができる。
【００２３】
好ましい相互接続構造体の別の実施形態において、Ｕ字形状のめっきシード層も存在し、Ｕ字形状のめっきシード層は、導電性材料とＵ字形状の拡散障壁との間に配置される。この場合、絶縁又は金属層の縁部が、Ｕ字形状のめっきシード層の上部側壁面と直接接触する。Ｕ字形状のめっきシード層は、銅含有導電性材料がめっきプロセスによって形成されるときに使用される。存在する場合には、Ｕ字形状のめっきシード層は、Ｃｕ、Ｃｕ合金、Ｉｒ、Ｉｒ合金、Ｒｕ、又はＲｕ合金を含むことができる。
【００２４】
上述の相互接続構造体に加えて、本発明はまた、
約４．０又はそれより低い誘電率を有する誘電体材料内に少なくとも１つの開口部を形成するステップであって、誘電体材料は、パターン形成されたハードマスクがその上面上に配置されている、ステップと、
少なくとも１つの開口部及びパターン形成されたハードマスクを拡散障壁でライニングするステップと、
少なくとも１つの開口部を導電性材料で部分的に充填するステップであって、導電性材料は、誘電体材料の上面より下に配置される、ステップと、
少なくとも１つの開口部内、導電性材料の上面上、並びにパターン形成されたハードマスクをライニングする拡散障壁の上に、拡散障壁特性を有する絶縁又は金属材料を形成するステップと、
拡散障壁特性を有する絶縁又は金属材料の別の部分を少なくとも１つの開口部内に保持しながら、誘電体材料の上面の上方にある、拡散障壁特性を有する絶縁又は金属材料の部分、拡散障壁、並びにパターン形成されたハードマスクを除去し、少なくとも１つの開口部内にＵ字形状の拡散障壁を形成するステップであって、拡散障壁特性を有する絶縁又は金属材料の別の部分は、誘電体材料の上面と同一平面上にあり、導電性材料は導電性材料の側壁面及び底面上に配置されたＵ字形状の拡散障壁で完全に囲まれ、拡散障壁特性を有する絶縁又は金属材料の別の部分は導電性材料の上面上に配置される、ステップと、
を含む、相互接続構造体を製造する方法を提供する。
【００２５】
本発明の方法の１つの実施形態において、誘電体キャップ層は、誘電体材料の上面上、並びに、少なくとも１つの開口部内に残る拡散障壁特性を有する絶縁又は金属材料の別の部分の上面上に形成される。存在する場合、誘電体キャップ層は、ＳｉＣ、Ｓｉ４ＮＨ３、ＳｉＯ２、炭素ドープ酸化物、並びに窒素及び水素ドープ炭化シリコンＳｉＣ（Ｎ，Ｈ）のうちの１つを含むことができる。
【００２６】
本発明の方法の別の実施形態において、拡散障壁は、Ｔａ、ＴａＮ、Ｔｉ、ＴｉＮ、Ｒｕ、ＲｕＮ、ＲｕＴａ、ＲｕＴａＮ、Ｗ、又はＷＮを含むことができ、かつ、化学気相堆積、プラズマ強化化学気相堆積、原子層堆積、物理気相堆積、スパッタリング、化学溶液堆積及びめっきによって形成される。
【００２７】
本発明の方法のさらに別の実施形態において、めっきシード層は、導電性材料と拡散障壁との間に形成され、めっきシード層は、Ｃｕ、Ｃｕ合金、Ｉｒ、Ｉｒ合金、Ｒｕ、又はＲｕ合金を含むことができる。めっきシード層が使用される実施形態において、めっきシード層は、化学気相堆積、プラズマ強化化学気相堆積、原子層堆積及び物理気相堆積によって形成される。
【００２８】
本発明の方法のさらなる実施形態において、導電性材料は、純粋形態又は合金化形態のＣｕ、Ｗ又はＡｌを含むことができる。
【００２９】
本発明の方法のさらなる実施形態において、少なくとも１つの開口部を導電性材料で部分的に充填することは、化学気相堆積、スパッタリング、化学溶液堆積及びめっきから選択される堆積プロセスを含む。
【００３０】
本発明のさらなる実施形態において、少なくとも１つの開口部を導電性材料で部分的に充填することは、少なくとも１つの開口部を導電性材料で完全に充填し、陥凹することを含む。
【００３１】
本発明の方法のさらに別の実施形態において、除去するステップは、化学機械研磨を含む。
【００３２】
本発明の実施形態が、添付の図面を参照して、ほんの一例としてここに説明されるであろう。
【図面の簡単な説明】
【００３３】
【図１】従来技術の相互接続構造体を示す図形的表現（断面図による）であり、Ｃｕの漏れを示す。
【図２】従来技術の相互接続構造体を示す図形的表現（断面図による）であり、Ｃｕ残留物を示す。
【図３】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【図４】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【図５】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【図６】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【図７】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【図８】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【図９】高い漏れ抵抗を有し、かつ、金属残留物が誘電体材料の表面に存在しない、信頼性が高く技術的に拡張可能な相互接続構造体を製造する際に、本発明に用いられる基本的な処理ステップを示す図形的表現（断面図による）である。
【発明を実施するための形態】
【００３４】
高い漏れ抵抗を有し、かつ、金属残留物が誘電体材料の表面に存在しない相互接続構造体及びその製造方法を提供する、本発明が、以下の説明及び本出願に添付の図面を参照しながら、ここでより詳細に説明されるであろう。本出願の図面は例示の目的で提供されたものであり、一定の尺度では描かれていないことに留意されたい。
【００３５】
以下の説明においては、本発明の完全な理解を提供するために、特定の構造体、構成部品、材料、寸法、処理ステップ及び技術といった多数の特定の詳細が述べられる。しかしながら、当業者であれば、本発明をこれらの特定の詳細なしで実施できることを理解するであろう。他の例では、本発明を不明瞭にするのを避けるために、周知の構造体又は処理ステップは詳細に説明しなかった。
【００３６】
層、領域又は基板のような要素が、別の要素の「上に（on）」又は「上方に（over）」にあると言うとき、他の要素の直接上にあってもよく、又は、介在する要素が存在してもよいことが理解されるであろう。対照的に、要素が別の要素の「直接上に（directly on）」又は「直接上方に（directly over）」にあると言うときは、介在する要素は存在しない。要素が別の要素に「接続される（connected）」又は「結合される（coupled）」と言うとき、要素は、他の要素に直接接続又は結合されてもよく、又は介在する要素が存在してもよいことが理解されるであろう。対照的に、要素が別の要素の「直接接続される（directly connected）」又は「直接結合される（directlycoupled）」と言うときは、介在する要素は存在しない。
【００３７】
上述のように、本発明は、高い漏れ抵抗を有し、かつ、金属残留物が誘電体材料の表面に存在しない相互接続構造体及びその製造方法を提供する。本発明の相互接続構造体は、従来技術の発明の構造体と比べて、改善されたＴＤＤＢを示す。
【００３８】
本発明の相互接続構造体において、導電性構造部（すなわち、導電性材料）は、誘電体材料の上面と同一平面上にはなく、代わりに、導電性材料が誘電体材料の上面より下に陥凹する。誘電体材料の上面より下に陥凹することに加えて、本発明の相互接続構造体の導電性材料は、あらゆる面（すなわち、側壁面、上面及び底面）が拡散障壁材料で囲まれる。開口部内の陥凹した導電性材料の側壁面及び底面は、Ｕ字形状の拡散障壁でライニングされる。陥凹した導電性材料の上面は、どちらも拡散障壁特性を有する絶縁又は金属層でライニングされる。導電性材料の上面をライニングする絶縁又は金属層の縁部は、Ｕ字形状の拡散障壁、又は、ある場合には随意的なＵ字形状のめっきシード層の上部側壁面と接触する。
【００３９】
本出願においては、陥凹した導電性材料と誘電体材料との間に直接的な接触がなく、相互接続誘電体の表面上に延びる導電性材料の平坦化は用いられず、従って、従来技術の相互接続構造体のように導電性残留物が相互接続構造体の上面に形成されないことが、さらに留意される。上述の構造部は、誘電体表面上の導電性金属残留物（例えば、欠陥）を減少させるという大きな利点を有している。
【００４０】
ここで本発明の半導体相互接続構造体を形成するのに用いられる基本的な処理ステップを示す図３−図９を参照する。図３は、誘電体材料５２と、誘電体材料５２の表面上に配置されたハードマスク５４とを含む初期構造体５０を示す。
【００４１】
初期構造体５０、すなわち誘電体材料５２は、基板（本出願の図面には示されていない）の上に配置することができる。図示されていない基板は、半導体材料、絶縁材料、導電性材料、又はそれらの任意の組み合わせを含むことができる。基板が半導体材料からなるとき、Ｓｉ、ＳｉＧｅ、ＳｉＧｅＣ、ＳｉＣ、Ｇｅ合金、ＧａＡｓ、ＩｎＡｓ、ＩｎＰ及び他のＩＩＩ／Ｖ族又はＩＩ／ＶＩ族化合物半導体のような任意の半導体を用いることができる。これらの列挙したタイプの半導体材料に加えて、本発明はまた、半導体基板が、例えば、Ｓｉ／ＳｉＧｅ、Ｓｉ／ＳｉＣ、シリコン・オン・インシュレータ（ＳＯＩ）、又はシリコンゲルマニウム・オン・インシュレータ（ＳＧＯＩ）のような層状半導体である場合も考慮する。
【００４２】
基板が絶縁材料である場合、絶縁材料は、有機絶縁体、無機絶縁体又は多層を含むそれらの組み合わせとすることができる。基板が導電性材料である場合、基板は、例えば、ポリＳｉ、元素金属、元素金属の合金、金属シリサイド、金属窒化物又は多層を含むそれらの組み合わせを含むことができる。基板が半導体材料を含む場合、例えば相補型金属酸化膜半導体（ＣＭＯＳ）デバイスのような１つ又は複数の半導体デバイスをその上に製造することができる。基板が絶縁材料と導電性材料との組み合わせを含む場合には、基板は、多層相互接続構造体の第１の相互接続レベルを表すことができる。
【００４３】
誘電体材料５２は、無機誘電体又は有機誘電体を含むいかなる層間（interlevel）又は層内（intralevel）誘電体も含む。誘電体材料５２は、多孔質又は非多孔質とすることができる。誘電体材料５２として用いることができる適切な誘電体の幾つかの例として、これらに限定されるものではないが、ＳｉＯ２、シルセスキオキサン、Ｓｉ、Ｃ、Ｏ及びＨ原子を含むＣドープ酸化物（すなわち、有機シリケート）、熱硬化性ポリアリーレンエーテル、又はそれらの多層が挙げられる。「ポリアリーレン」という用語は、本出願においては、結合、縮合環、又は、例えば、酸素、硫黄、スルホン、スルホキシド、カルボニル等のような不活性結合基によって互いに結合された、アリール部分又は不活性に置換されたアリール部分を表すために用いられる。
【００４４】
誘電体材料５２は、典型的には、約４．０又はそれより低い誘電率を有し、約２．８又はそれより低い誘電率がさらにより典型的である。本明細書において言及される全ての誘電率は、特に断りのない限り、真空に対しての誘電率である。これらの誘電体は、一般に、４．０より高い誘電率を有する誘電体材料と比べて、寄生クロストークがより低い。誘電体材料５２の厚さは、用いられる誘電体材料、並びに、誘電体材料５２内の誘電体層の正確な数に応じて変わり得る。典型的には、通常の相互接続構造体については、誘電体材料５２は、約５０ｎｍから約１０００ｎｍまでの厚さを有する。
【００４５】
上述のように、初期構造体５０はまた、誘電体材料５２の上面上に配置されたハードマスク５４を含む。ハードマスク５４は、酸化物、窒化物、酸窒化物又はそれらの任意の多層構造の組み合わせも含む。１つの実施形態において、ハードマスク５４は二酸化シリコンのような酸化物であり、一方、別の実施形態において、ハードマスク５４は窒化シリコンのような窒化物である。
【００４６】
ハードマスク５４は、例えば、化学気相堆積（ＣＶＤ）、プラズマ強化化学気相堆積（ＰＥＣＶＤ）、化学溶液堆積、蒸着、及び物理気相堆積（ＰＶＤ）を含む従来の堆積プロセスを用いて形成される。代替的に、ハードマスク５４は、熱酸化及び熱窒化の一方によって形成することもできる。
【００４７】
本発明に用いられるハードマスク５４の厚さは、ハードマスク自体の材料、並びに、これを形成するのに用いられる技術に応じて変わり得る。典型的には、ハードマスク５４は、約５ｎｍから約１００ｎｍまでの厚さを有し、約１０ｎｍから約８０ｎｍまでの厚さがさらにより典型的である。
【００４８】
次に、図４に示されるように、リソグラフィ及びエッチングを用いて、少なくとも１つの開口部５６が、ハードマスク５４及び誘電体材料５２内に形成される。リソグラフィ・プロセスは、ハードマスク５４の上にフォトレジスト（図示せず）を形成し、フォトレジストを所望の放射パターンに露光させ、従来のレジスト現像液を用いて露光されたフォトレジストを現像することを含む。エッチング・プロセスは、乾式エッチング・プロセス（例えば、反応性イオン・エッチング、イオンビーム・エッチング、プラズマ・エッチング、又はレーザ・アブレーションのような）、及び／又は、湿式化学エッチング・プロセスを含む。典型的には、反応性イオン・エッチングは、少なくとも１つの開口部５６を提供するのに用いられる。典型的には、エッチング・プロセスは、フォトレジストに与えられたパターンをハードマスク５４に転写し、次に、パターン形成されたフォトレジストをアッシング・ステップによって除去する第１のパターン転写ステップを含み、その後、第２のパターンの転写ステップを用いて、パターン形成されたハードマスクから下にある誘電体材料内にパターンを転写する。
【００４９】
誘電体材料５２内に形成される少なくとも１つの開口部５６の深さ（誘電体材料の上面から開口部の底壁まで測定される）は変わり得るが、これは本出願には重要ではない。幾つかの実施形態において、少なくとも１つの開口部５６は、誘電体材料を完全に通って延びることができる。さらに他の実施形態において、少なくとも１つの開口部５６は、誘電体材料５２自体の内部で停止する。さらに別の実施形態においては、異なる深さの開口部を形成することができる。
【００５０】
少なくとも１つの開口部５６は、ビア開口部、ライン開口部、及び／又は、組み合わされたビア／ライン開口部とすることができることが、さらに観察される。図４においては、一例として、開口部の各々がライン開口部として示される。
【００５１】
次に、図５に示されるように、拡散障壁５８が、少なくとも１つの開口部の内部（すなわち、開口部の各々の側壁及び底壁上）を含めて図４に示される構造体の全ての露出面上に、残りのハードマスク５４の上面に沿って形成される。
【００５２】
拡散障壁５８は、Ｔａ、ＴａＮ、Ｔｉ、ＴｉＮ、Ｒｕ、ＲｕＮ、ＲｕＴａ、ＲｕＴａＮ、Ｗ、ＷＮ、又は導電性材料がそこを通って拡散するのを防ぐための障壁として働くことができる他のいずれかの材料を含む。拡散障壁５８の厚さは、用いられる堆積プロセス、並びに、用いられる材料に応じて変わり得る。典型的には、拡散障壁５８は、約２ｎｍから約５０ｎｍまでの厚さを有し、約５ｎｍから約２０ｎｍまでの厚さがより典型的である。
【００５３】
拡散障壁５８は、例えば、化学気相堆積（ＣＶＤ）、プラズマ強化化学気相堆積（ＰＥＣＶＤ）、原子層堆積（ＡＬＤ）、物理気相堆積（ＰＶＤ）、スパッタリング、化学溶液堆積及びめっきを含む堆積プロセスによって形成される。
【００５４】
幾つかの実施形態においては、随意的なめっきシード層（図５内には具体的に示されていない）を拡散障壁５８の表面上に形成することができる。導電性材料が拡散障壁５８上に後で直接形成される場合には、随意的なめっきシード層を必要としない。随意的なめっきシード層は、予め選択された導電性金属又は金属合金の後の電気めっきを選択的に促進するために使用される。随意的なめっきシード層は、Ｃｕ、Ｃｕ合金、Ｉｒ、Ｉｒ合金、Ｒｕ、又はＲｕ合金（例えば、ＴａＲｕ合金）、或いは低い金属めっき過電圧を有する他のいずれかの適切な貴金属又は貴金属合金を含むことができる。典型的には、Ｃｕ又はＣｕ合金めっきシード層は、Ｃｕ金属が開口部５６内に後で形成されるときに使用される。
【００５５】
随意的なシード層の厚さは、随意的なめっきシード層の材料、並びに、これを形成するのに用いられる技術に応じて変わり得る。典型的には、随意的なめっきシード層は、約２ｎｍから約８０ｎｍまでの厚さを有する。
【００５６】
随意的なめっきシード層は、例えば、ＣＶＤ、ＰＥＣＶＤ、ＡＬＤ及びＰＶＤを含む従来の堆積プロセスによって形成することができる。
【００５７】
少なくとも拡散障壁でライニングされた少なくとも１つの開口部５６内に、導電性材料６０（誘電体材料５２内に導電性構造部を形成する）が部分的に形成され、例えば、図６に示される構造体を提供する。時間制御プロセスを行なって、部分的に形成された構造体をもたらす。導電性材料６０は、ポリＳｉ、ＳｉＧｅ、導電性金属、少なくとも１つの導電性金属を含む合金、導電性金属シリサイド、又はそれらの組み合わせを含むことができる。導電性材料６０は、Ｃｕ、Ｗ又はＡｌのような導電性金属であることが好ましく、本発明においては、Ｃｕ又はＣｕ合金（ＡｌＣｕのような）が非常に好ましい。
【００５８】
導電性材料６０は、少なくとも１つの開口部５６を部分的に充填することによって、或いは少なくとも１つの開口部５６を完全に充填し、次いで誘電体材料５２の上面より下のレベルまで導電性材料６０を陥凹することによって、形成することができる。化学気相堆積（ＣＶＤ）、プラズマ強化化学気相堆積（ＰＥＣＶＤ）、スパッタリング、化学溶液堆積、及び少なくとも１つの開口部を底部（ボトム）から上方向に充填するめっきを含む、いずれかの従来の堆積プロセスを用いることができる。ボトムアップ式めっきプロセスを用いることが好ましい。
【００５９】
陥凹ステップが用いられる場合には、導電性材料６０の一部を選択的に除去するエッチング・プロセスを用いて、誘電体材料５２内の少なくとも１つの開口部５６の部分的な充填を提供する。
【００６０】
次に、少なくとも１つの開口部５６の残りの部分内、及び、少なくとも１つの開口部５６の外側に延びる拡散障壁５８（又は、随意的な金属シード層）の上に、平坦化停止層６２が形成される。平坦化停止層６２を含む結果として得られる構造体が、例えば図７に示される。平坦化停止層６２は、例えば、炭化シリコン、窒化シリコン、及び／又は、窒素及び水素ドープ炭化シリコンなどのいずれかの絶縁材料、或いは、例えば、拡散障壁特性を有する、純粋形態、合金化形態、又は窒化形態のＴａ、Ｒｕ、Ｉｒ、Ｗ、Ｃｏ、Ｔｉ及び／又はＲｈなどのいずれかの金属材料を含む。従って、平坦化停止層６２は、拡散障壁特性を有する絶縁又は金属材料と呼ぶことができる。
【００６１】
平坦化停止層６２は、これらに限定されるものではないが、ＣＶＤ、ＰＥＣＶＤ、蒸着、化学溶液堆積、スパッタリング及び物理気相堆積（ＰＶＤ）を含む従来の堆積プロセスによって形成される。
【００６２】
次に図８に示されるように、例えば、化学機械研磨（ＣＭＰ）及び／又は研削のような平坦化プロセスを用いて、少なくとも１つの開口部５６の開口の上方に延びる平坦化停止層６２の部分を除去する。平坦化ステップの際、誘電体材料５２の上部水平面の上から、拡散障壁及びハードマスクが除去されることが留意される。従って、平坦化プロセスは、Ｕ字形状の拡散障壁（側壁面及び底面上の）、及び、本発明のこのステップの際に除去されなかった平坦化停止層６２´の残りの部分で完全に囲まれる導電性材料６０を提供する。平坦化停止層の残りの部分は、少なくとも１つの開口部内に位置し、かつ、誘電体材料５２の上面と同一平面上にある上面を有する。
【００６３】
図８は、本発明の相互接続を示すことが強調される。示されるように、本発明の相互接続構造体は、約４．０又はそれより低い誘電率を有する誘電体材料５２と、誘電体材料５２内に埋め込まれた側壁面６０Ｘ、底面６０Ｙ及び上面６０Ｚを有する導電性材料６０とを含み、導電性材料６０の上面６０Ｚは、誘電体材料５２の上面５２Ｕより下に配置される。本発明の相互接続構造体はまた、導電性材料６０の側壁面６０Ｘ及び底面６０Ｙ上に配置された少なくともＵ字形状の拡散障壁５８も含む。本発明の相互接続構造体はまた、拡散障壁特性６２´が導電性材料６０の上面６０Ｚ上に配置された絶縁又は金属層も含み、この絶縁又は金属層は、少なくともＵ字形状の障壁の上部側壁面と接触する縁部Ｅを備えた拡散障壁特性６２´を有する。
【００６４】
図９は、図８に示される構造体の露出面上に誘電体キャップ層６４が形成された、随意的な実施形態を示す。誘電体キャップ層６４は、例えば、ＳｉＣ、Ｓｉ４ＮＨ３、ＳｉＯ２、炭素ドープ酸化物、窒素及び水素ドープ炭化シリコンＳｉＣ（Ｎ，Ｈ）、又はこれらの多層のような、いずれかの適切な誘電体キャップ材料を含む。随意的な誘電体キャップ層６４を形成する際に、例えば、化学気相堆積、プラズマ強化化学気相堆積、化学溶液堆積、蒸着及び原子層堆積のような、いずれかの従来の堆積プロセスを用いることができる。誘電体キャップ層６４の厚さは、これを形成するのに用いられる技術、並びに、層の材料構成によって変わり得る。典型的には、誘電体キャップ層６４は、約１５ｎｍから約１００ｎｍまでの厚さを有し、約２５ｎｍから約４５ｎｍまでの厚さがより典型的である。
【００６５】
本発明の方法において、導電性材料６０と誘電体材料５２との間の直接的接触はなされず、誘電体の表面上に延びる導電性材料の平坦化は用いられないので、導電性残留物は形成されないことが留意される。上記の特徴は、誘電体表面上の導電性金属残留物（例えば、欠陥）を低減するという大きな利点を有する。従って、本発明の方法は、大量に製造することができる、信頼性が高く技術的に拡張可能な相互接続構造体を提供する。
【００６６】
本発明を、その好ましい実施形態に関して具体的に示し、説明してきたが、当業者であれば、本発明の精神及び範囲から逸脱することなく、形態及び詳細において上記の及び他の変更を行うことができることを理解するであろう。従って、本発明は、説明され、図示されたそのままの形態及び詳細に限定されるものではなく、添付の特許請求の範囲内に含まれることが意図される。
【符号の説明】
【００６７】
１０、１０´：相互接続構造体
１２：誘電体材料
１４：Ｃｕ構造部
１６、５８：拡散障壁
１８、６４：誘電体キャップ層
２０：Ｃｕ残留物
５０：初期構造体
５２：誘電体材料
５４：ハードマスク
５６：開口部
６０：導電性材料
６２：平坦化停止層（拡散障壁特性を有する絶縁又は金属材料）
６２´：拡散障壁特性
Ｅ：縁部
【図１】
0005462807.tif 000002
【図２】
0005462807.tif 000003
【図３】
0005462807.tif 000004
【図４】
0005462807.tif 000005
【図５】
0005462807.tif 000006
【図６】
0005462807.tif 000007
【図７】
0005462807.tif 000008
【図８】
0005462807.tif 000009
【図９】
0005462807.tif 000010